(57)【要約】【課題】機能性を有する上質な白板紙原紙の製造方法、及びその原紙を用いたたばこ入れ原紙を提供する。【解決手段】機能性を有する上質な白板紙原紙を製造するための製造方法であって、パルプを水に溶かして固める調成工程と、紙を製紙するための抄紙１工程と、抄紙１工程により製紙された原紙の一の面に遠赤外線薬品を塗工し、乾燥させる第１の乾燥工程と、第１の乾燥工程を経た原紙の他の面に遠赤外線薬品を塗工し、乾燥させる第２の乾燥工程と、第２の乾燥工程を経た原紙に上質な印刷塗工液をさらに塗工する第３の塗工工程と、第３の塗工工程を経た原紙を乾燥させる第３の乾燥工程と、第３の乾燥工程を経た原紙を紙として仕上げる抄紙２工程とを有し、原紙からは遠赤外線が放射される機能性を有する上質な白板紙原紙の製造方法が提供される。【選択図】図２
2007231502.tif 000002
【特許請求の範囲】
【請求項１】
機能性を有する上質な白板紙原紙を製造するための製造方法であって：
パルプを水に溶かして固める調成工程と；
紙を製紙するための抄紙１工程と；
前記抄紙１工程により製紙された原紙の一の面に遠赤外線薬品を塗工し、乾燥させる第１の乾燥工程と；
前記第１の乾燥工程を経た原紙の他の面に遠赤外線薬品を塗工し、乾燥させる第２の乾燥工程と；
前記第２の乾燥工程を経た原紙に上質な印刷塗工液をさらに塗工する第３の塗工工程と；
前記第３の塗工工程を経た原紙を乾燥させる第３の乾燥工程と；
前記第３の乾燥工程を経た原紙を紙として仕上げる抄紙２工程と；
を有し、
前記原紙からは遠赤外線が放射されることを特徴とする、機能性を有する上質な白板紙原紙の製造方法。
【請求項２】
前記第１の乾燥工程及び前記第２の乾燥工程における遠赤外線薬品は、
８００〜１５００の微細な網目構造を有する鉱物原料である重質炭酸カルシウム５０〜８０質量％と；
粘土１０〜２０質量％と；
分散剤０．０４〜０．１質量％と；
接着剤１０〜１５質量％と；
軟玉１〜３０質量％と；
黄土１〜３０質量％と；
イライト１〜３０質量％と；
を満遍なく攪拌して得られるものであって、前記遠赤外線薬品は、水にスラリー化させて用いられることを特徴とする、請求項１に記載の機能性を有する上質な白板紙原紙の製造方法。
【請求項３】
前記遠赤外線薬品は、前記遠赤外線薬品５０〜６５質量％及び水３５〜５０質量％を攪拌することによりスラリー化されることを特徴とする、請求項２に記載の機能性を有する上質な白板紙原紙の製造方法。
【請求項４】
前記第３の塗工工程における上質な印刷塗工液は、
重質炭酸カルシウム６０〜８０質量％と；
クレイ１０〜３０質量％と；
接着剤１０〜１５質量％と；
分散剤０．０４〜０．５質量％と；
を攪拌して得られる薬品であって、前記印刷塗工液は、水にスラリー化させて用いられることを特徴とする、請求項１に記載の機能性を有する上質な白板紙原紙の製造方法。
【請求項５】
たばこ入れとして用いられるたばこ入れ原紙であって：
前記たばこ入れ原紙の一の面は、
８００〜１５００の微細な網目構造を有する鉱物原料である重質炭酸カルシウム５０〜８０質量％と；
粘土１０〜２０質量％と；
軟玉１〜３０質量％と；
黄土１〜３０質量％と；
イライト１〜３０質量％と；
分散剤０．０４〜０．１質量％と；
接着剤１０〜１５質量％と；
を満遍なく攪拌して得られる遠赤外線薬品により塗工され、
前記たばこ入れ原紙の他の面は、
８００〜１５００の微細な網目構造を有する鉱物原料である重質炭酸カルシウム５０〜８０質量％と；
粘土１０〜２０質量％と；
軟玉１〜３０質量％と；
黄土１〜３０質量％と；
イライト１〜３０質量％と；
分散剤０．０４〜０．１質量％と；
接着剤１０〜１５質量％と；
を満遍なく攪拌して得られる遠赤外線薬品により塗工され、
前記たばこ入れ原紙からは、遠赤外線が放射されることを特徴とする、たばこ入れ原紙。
【請求項６】
請求項１から請求項４のいずれかに記載の製造方法により製造されることを特徴とする、たばこ入れ原紙。
【発明の詳細な説明】
【技術分野】
【０００１】
本発明は、上質な箱体製造用の白板紙原紙の製造工程、及びこれを用いたたばこ入れ原紙に係る。本発明は、特に、
（１）原紙の表面と裏面にそれぞれ遠赤外線放射物質を塗工して機能性を与えた状態の原紙を用いてたばこ入れを製造した場合において、たばこ入れの内外部から発散される遠赤外線の影響により、たばこ自体に内部純化効果を与える
（２）たばこ入れを所持している者の人体にも有益な効果を与える
ことが可能な機能性を有する上質な白板紙原紙の製造方法、及びその原紙を用いたたばこ入れ原紙に関する。
【背景技術】
【０００２】
従来より、巻きたばこなどタバコ自体の機能性を強調する技術は種々存在している。しかしながら、たばこ入れ原紙を生産する場合において、このような機能性物質の添加ケースは皆無である。また、従来技術としては、たばこ入れの上部に松、ヨモギ及びハーブ類の香りエキスや木炭、麦飯石、黄土などの鉱物粉末を封止帯に散布して取り付けて、遠赤外線の放射及び脱臭作用を行わせるものが挙げられる（例えば、下記の特許文献１参照。）。
【０００３】
しかしながら、この種の封止帯に上記物質を散布する方式は、たばこメーカーにとっては、たばこ入れそのもの自体に上記物質を吹き付ける別途の設備及び技術を必要とする。また、上記物質の添加量は、たばこ入れの全体の重量に比べて極めて微量であるが故に、たばこ入れの機能性化によるたばこ及び人体への効果は僅かであると言える。
【特許文献１】大韓民国登録実用新案２０−０２０６６３１号
【発明の開示】
【発明が解決しようとする課題】
【０００４】
そこで、本発明は、上記問題に鑑みてなされたものであり、本発明の目的とするところは、上質な箱体製造用の白板紙原紙の製造工程、及びこれを用いたたばこ入れ原紙であって、特に、
（１）原紙の表面と裏面にそれぞれ遠赤外線放射物質を塗工して機能性を与えた状態の原紙を用いてたばこ入れを製造した場合において、たばこ入れの内外部から発散される遠赤外線の影響により、たばこ自体に内部純化効果を与える
（２）たばこ入れを所持している者の人体にも有益な効果を与える
ことが可能な、新規かつ改良された機能性を有する上質な白板紙原紙の製造方法、及びその原紙を用いたたばこ入れ原紙を提供することにある。
【課題を解決するための手段】
【０００５】
上記目的を達成するために、本発明の第１の観点によれば、機能性を有する上質な白板紙原紙を製造するための製造方法であって、パルプを水に溶かして固める調成工程と、紙を製紙するための抄紙１工程と、上記抄紙１工程により製紙された原紙の一の面に遠赤外線薬品を塗工し、乾燥させる第１の乾燥工程と、上記第１の乾燥工程を経た原紙の他の面に遠赤外線薬品を塗工し、乾燥させる第２の乾燥工程と、上記第２の乾燥工程を経た原紙に上質な印刷塗工液をさらに塗工する第３の塗工工程と、上記第３の塗工工程を経た原紙を乾燥させる第３の乾燥工程と、上記第３の乾燥工程を経た原紙を紙として仕上げる抄紙２工程とを有し、上記原紙からは遠赤外線が放射される機能性を有する上質な白板紙原紙の製造方法が提供される。
【０００６】
また、上記第１の乾燥工程及び上記第２の乾燥工程における遠赤外線薬品は、８００〜１５００の微細な網目構造を有する鉱物原料である重質炭酸カルシウム５０〜８０質量％と、粘土１０〜２０質量％と、分散剤０．０４〜０．１質量％と、接着剤１０〜１５質量％と、軟玉１〜３０質量％と、黄土１〜３０質量％と、イライト１〜３０質量％と、を満遍なく攪拌して得られるものであって、上記遠赤外線薬品は、水にスラリー化させて用いられるとしてもよい。
【０００７】
また、上記遠赤外線薬品は、上記遠赤外線薬品５０〜６５質量％及び水３５〜５０質量％を攪拌することによりスラリー化されるとしてもよい。
【０００８】
また、上記第３の塗工工程における上質な印刷塗工液は、重質炭酸カルシウム６０〜８０質量％と、クレイ１０〜３０質量％と、接着剤１０〜１５質量％と、分散剤０．０４〜０．５質量％とを攪拌して得られる薬品であって、上記印刷塗工液は、水にスラリー化させて用いられるとしてもよい。
【０００９】
また、上記目的を達成するために、本発明の第２の観点によれば、たばこ入れとして用いられるたばこ入れ原紙であって、上記たばこ入れ原紙の一の面は、８００〜１５００の微細な網目構造を有する鉱物原料である重質炭酸カルシウム５０〜８０質量％と、粘土１０〜２０質量％と、軟玉１〜３０質量％と、黄土１〜３０質量％と、イライト１〜３０質量％と、分散剤０．０４〜０．１質量％と、接着剤１０〜１５質量％とを満遍なく攪拌して得られる遠赤外線薬品により塗工され、上記たばこ入れ原紙の他の面は、８００〜１５００の微細な網目構造を有する鉱物原料である重質炭酸カルシウム５０〜８０質量％と、粘土１０〜２０質量％と、軟玉１〜３０質量％と、黄土１〜３０質量％と、イライト１〜３０質量％と、分散剤０．０４〜０．１質量％と、接着剤１０〜１５質量％とを満遍なく攪拌して得られる遠赤外線薬品により塗工され、上記たばこ入れ原紙からは、遠赤外線が放射されるたばこ入れ原紙が提供される。
【００１０】
また、上記目的を達成するために、本発明の第３の観点によれば、本発明の第１の観点に係る製造方法（請求項１から請求項４のいずれかに記載の製造方法）により製造されるたばこ入れ原紙が提供される。
【００１１】
また、上記目的を達成するために、本発明の他の観点によれば、たばこ入れ原紙を製造するための製造工程において、第１の段階：パルプを水に溶かして固める公知の調成工程及び紙を製紙するための基礎的な公知の抄紙１工程と、第２の段階：第１の塗工部に繰り出された原紙の裏面に遠赤外線薬品を塗工し、第１の乾燥部において乾燥させる第１の乾燥工程と、第３の段階：第１の塗工及び第１の乾燥を経た原紙の表面（前面）に第２の塗工部において遠赤外線薬品を塗工し、第２の乾燥部において表面を乾燥させる第２の乾燥工程と、第４の段階：乾燥された原紙に第３の塗工部において上品な印刷塗工液をさらに塗工する第３の塗工工程及び第３の乾燥部において乾燥させる第３の乾燥工程と、第５の段階：塗工工程及び乾燥工程の行われた原紙を紙でとして仕上げる抄紙２工程と、が順次に行われて遠赤外線が放射されるように製作したことを特徴とする機能性を有する上質な白板紙原紙の製造方法が提供される。
【００１２】
また、上記第２の段階及び第３の段階における遠赤外線薬品は、８００〜１５００網目の微細な鉱物原料である重質炭酸カルシウム５０〜８０質量％と、粘土１０〜２０質量％と、分散剤０．０４〜０．１質量％と、接着剤１０〜１５質量％と、軟玉１〜３０質量％と、黄土１〜３０質量％と、イライト１〜３０質量％とを満遍なく攪拌して得られるものであって、これを水にスラリー化させて用い、上記遠赤外線薬品５０〜６５質量％及び水３５〜５０質量％を投入して攪拌する機能性を有する上質な白板紙原紙の製造方法が提供される。
【００１３】
また、たばこ入れ原紙において、たばこ入れの表面（前面）は、８００〜１５００網目の微細な鉱物原料である重質炭酸カルシウム５０〜８０質量％と、粘土１０〜２０質量％と、分散剤０．０４〜０．１質量％と、接着剤１０〜１５質量％と、軟玉１〜３０質量％と、黄土１〜３０質量％と、イライト１〜３０質量％とを満遍なく攪拌して得られる遠赤外線薬品により塗工（コート）され、たばこ入れの裏面（後面）は、８００〜１５００網目の微細な鉱物原料である重質炭酸カルシウム５０〜８０質量％と、粘土１０〜２０質量％と、分散剤０．０４〜０．１質量％と、接着剤１０〜１５質量％と、軟玉１〜３０質量％と、黄土１〜３０質量％と、イライト１〜３０質量％とを満遍なく攪拌して得られる遠赤外線薬品により塗工（コート）されてたばこ入れとして製造され、遠赤外線を放射するように製作されたたばこ入れ原紙が提供される。
【発明の効果】
【００１４】
本発明によれば、１回の製造工程により遠赤外線が放射される原紙を製造することができる。よって、機能性を有する上質な白板紙原紙を製造するメーカーにとっては、機能性を与える目的でたばこ自体、巻きたばこ、あるいは封止帯などにその他の物質を別途に加えることが不要になる。これにより、たばこメーカーにとっては、生産コストが節減できると共に、環境にやさしいたばこ入れが製造可能となる。したがって、本発明に係るたばこ入れは、たばこの有害成分の純化はもとより、たばこ入れの所持者の人体に極めて有益な影響を与えることが可能になる。
【００１５】
また、本発明は、たばこ入れの機能性化に画期的なものであり、たばこ入れを製造するメーカーは、本発明を用いることにより、巻きたばこやたばこ自体の組成を変えることや、別途の装置及び設備を追加することが不要となる。また、たばこ入れを製造するメーカーは、既存の設備を使用して印刷、面取り、たばこ入れの製造などの加工を経てたばこの製造を行った場合においても、上質な印刷、及びたばこ入れの製造によるたばこ入れ原紙自体としての機能の実現も円滑に行える。
【００１６】
さらには、たばこ入れ内に含まれている遠赤外線物質により、喫煙を行う消費者（喫煙者）が感じる喫煙味を大幅に向上させ、しかも、喫煙者が本発明に係るたばこ入れを所持する場合、本発明に係るたばこ入れは、遠赤外線の放射効果により所持者の健康増進に寄与することができる。
【発明を実施するための最良の形態】
【００１７】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１８】
図１は、従来の上質な白板紙原紙の製造工程、及びこれを用いたたばこ入れの概略製造工程を示す説明図である。図１に示すように、従来より原紙は、通常大きく４つの工程、すなわち、調成工程１０、抄紙１工程２０、塗工工程１００、抄紙２工程４０を経て製造されている。
【００１９】
また、本発明の実施形態に係る原紙の製造方法は、調成工程１０、抄紙１工程２０、及び抄紙２工程４０が従来と同様であるが、塗工工程が異なる。本発明の実施形態に係る塗工工程１００は、第１の塗工部２００及び第１の乾燥部２１０を含み、さらに第２の塗工工程及び第３の塗工工程を含むというところに特徴がある。以下、これを図２、図３に基づいて詳細に説明する。
【００２０】
図２は、本発明の実施形態に係る機能性を有する上質な白板紙原紙の製造装置において行われる遠赤外線放射物質の塗工工程を示す説明図である。また、図３は、本発明の実施形態に係るたばこ入れを示す説明図である。
【００２１】
（第１の段階）
本発明の実施形態は、図２に示すように、機能性を有する上質な白板紙原紙Ｐ（以下、「原紙Ｐ」という。）を製造するための製造工程において、第１の段階として、パルプを水にとかして固める公知の調成工程と、紙を製紙するための基礎的な公知の抄紙１工程とを経る。
【００２２】
ここで、調成工程とは、ロール状に繰り出されるパルプを切り取って水にとかすための工程である。また、抄紙１工程とは、一定の厚さに紙を抄いてから固めて紙状に抄く工程である。
【００２３】
（第２の段階）
次に、本発明の実施形態は、第２の段階として、第１の塗工部２００に繰り出された原紙の裏面Ａ（図３参照）に遠赤外線薬品を塗工し、第１の乾燥部２１０において乾燥させる第１の乾燥工程を経る。すなわち、図２に示すように、抄紙１工程を経た原紙Ｐの裏面Ａに遠赤外線薬品を塗工する第１の塗工工程を開始する。
【００２４】
ここで、塗工工程とは、原紙Ｐの裏面Ａに塗工を行う工程をいうが、本発明の実施形態においては、第１の塗工工程において、遠赤外線薬品により処理を施す。
【００２５】
また、本発明の実施形態に係る遠赤外線薬品とは、８００〜１５００の微細な網目構造を有する鉱物原料である重質炭酸カルシウム５０〜８０質量％と、粘土１０〜２０質量％と、分散剤０．０４〜０．１質量％と、接着剤１０〜１５質量％と、軟玉１〜３０質量％と、黄土１〜３０質量％と、イライト１〜３０質量％とを満遍なく攪拌して得られる薬品をいう。
【００２６】
ここで、極めて細かい重質炭酸カルシウムは、塗工のための材料のうち最も安価な白い材料であるため、紙の美白効果もある。また、一緒に投入される軟玉とイライトは、遠赤外線を発散する。さらに、黄土もまた遠赤外線を発散する。したがって、本発明の実施形態に係る原紙Ｐは、例えば、原紙Ｐを用いたたばこ入れを使用する者に対して有益な効果を与えることができる。
【００２７】
なお、本発明の実施形態においては、上記のような黄土を直接的に粉砕して用いたり、あるいは、下記のごとき工程により得られる黄土を用いることも可能である。すなわち、本発明の実施形態に係る黄土は、例えば、韓国のサンチョン地域において良質の黄土を採取し、太陽光により常温下で３〜１０日間十分に乾燥したり、乾燥器に入れて１００〜２００℃において約１〜１０時間乾燥したり、あるいは、３００〜６００℃において噴射乾燥器により噴射乾燥することにより得ることができる。上記のように乾燥された黄土は、ボールミルなどの各種の粉砕機において粉砕されて、その粒度が約８００−１５００網目の微粒子になる。
【００２８】
一方、分散剤は、遠赤外線薬品に投入されて、それぞれの構成要素がよく混合するように働くものであり、接着剤は、遠赤外線薬品を原紙によく密着させて原紙への塗工性を高めるためのものである。
【００２９】
本発明の実施形態に係る原紙Ｐは、前述のように、第１の塗工部において遠赤外線薬品により塗工され、塗工後に乾燥の段階を経る。
【００３０】
また、本発明の実施形態は、上記遠赤外線薬品がその状態で原紙Ｐに投入されて塗工の段階を経ることに限られず、上記遠赤外線薬品を水にスラリー化させた状態で使用することができ、この点にも本発明の実施形態は特徴を有する。すなわち、遠赤外線薬品５０〜６５質量％、及び水３５〜５０質量％が投入されて攪拌されてスラリー化される。
【００３１】
本発明の実施形態は、このスラリー化された物質を用いて塗工工程を行うことができる。すなわち、図２に示すように、塗工工程１００は、第１の塗工部２００において、繰り出される原紙Ｐの裏面Ａに通常のロールにより塗工が行われる塗工装置を用いて遠赤外線薬品を塗工する。そして、塗工工程１００は、第１の乾燥部２１０において、第１の塗工部２００において遠赤外線薬品の塗工された原紙Ｐの裏面Ａを乾燥させる。
【００３２】
このとき、上記第１の乾燥部２１０においては、遠赤外線薬品の塗工された原紙Ｐを熱風、対流及び輻射熱などを用いて乾燥させることができるが、約１２０℃の温度条件下で７秒内外に乾燥させることが好ましい。
【００３３】
（第３の段階）
次に、本発明の実施形態は、第３の段階として、第１の塗工及び第１の乾燥を経た原紙の表面（前面；図３におけるＢに該当する。）に、第２の塗工部２２０において遠赤外線薬品を塗工し、第２の乾燥部２３０において表面を乾燥させる第２の乾燥工程を経る。
【００３４】
上記工程は本発明の実施形態における画期的な工程である。本発明の実施形態において遠赤外線が塗工されて乾燥された原紙Ｐは、第２の塗工部２２０において原紙Ｐの表面にプリカラー塗工が行われるが、この第２の塗工液中に人体に有益な遠赤外線薬品が含まれているのである。
【００３５】
遠赤外線薬品とは、８００〜１５００の微細な網目構造を有する鉱物原料である重質炭酸カルシウム５０〜８０質量％と、粘土１０〜２０質量％と、分散剤０．０４〜０．１質量％と、接着剤１０〜１５質量％と、軟玉１〜３０質量％と、黄土１〜３０質量％と、イライト１〜３０質量％とを満遍なく攪拌して得られる薬品をいう。
【００３６】
なお、本発明の実施形態に係る遠赤外線薬品の攪拌割合は、上記に限られず、加工目的に応じて異なる攪拌割合とすることができることは、言うまでもない。また、その使用方法についても、遠赤外線薬品が直ちに原紙Ｐに投入されて塗工の段階を経るだけでなく、水にスラリー化させた状態で用いられることができる。すなわち、遠赤外線薬品５０〜６５質量％、及び水３５〜５０質量％が投入され攪拌されてスラリー化される。
【００３７】
本発明の実施形態は、このスラリー化された物質を用いて塗工工程を行うことができる。
【００３８】
（第４の段階）
次いで、本発明の実施形態は、第４の段階として、乾燥された原紙Ｐを第３の塗工部２４０において上質な印刷塗工液によりもう一回塗工を行う第３の塗工工程と、第３の乾燥部２５０において乾燥させる第３の乾燥工程を経る。
【００３９】
すなわち、上記段階は、公知の塗工の段階と同じ段階であり、第２の塗工部と第２の乾燥部を経て遠赤外線成分が結合され、乾燥された状態の原紙Ｐにもう一回塗工と乾燥を行う。換言すると、上記段階は、後続する原紙Ｐの表面Ｂへの印刷に際し、その印刷をより一層容易に行わせるための段階である。
【００４０】
以下、このような作業のために本発明の第４の段階において用いられる上品な印刷塗工液の構成要素について説明する。
【００４１】
本発明の実施形態に係る第４の段階における上品な印刷塗工液は、例えば、重質炭酸カルシウム６０〜８０質量％と、粘土１０〜３０質量％と、接着剤１０〜１５質量％と、分散剤０．０４〜０．５質量％とが攪拌されて得られる薬品であり、水にスラリー化させて用いることが好ましい。
【００４２】
既存の塗工液とは大差ないが、上記構成割合が重要であり、このような構成割合を適用することにより、後続する加工である印刷の段階においてより一層印刷を良好に行うことが可能になる。もちろん、このような数値の限定は、本願出願人の多数回に亘っての実験を通じて裏付けられている。
【００４３】
（第５の段階）
そして、次に、本発明の実施形態は、第５の段階として、塗工工程及び乾燥工程の行われた原紙Ｐを紙として仕上げる抄紙２工程が行われる。したがって、抄紙２工程を経た本発明の実施形態に係る原紙Ｐは、遠赤外線が放射されるように製作される。
【００４４】
抄紙２工程は、従来の製紙工程にも採用されてきた方式で行うことができる。もちろん、上記段階は、原紙Ｐの表面に艶出しを施すための工程であって、後続する加工である印刷や切断の段階においてより一層印刷し易い原紙に変えるためのものである。
【００４５】
以上のような第１〜第５の段階により本発明の実施形態に係る原紙Ｐは製作される。なお、本発明の実施形態は、前述の機能性を有する上質な白板紙原紙の製造方法により製造されたたばこ入れ原紙Ｐもその権利の対象とする。
【００４６】
以下、図３に基づき、本発明の実施形態に係る機能性を有する上質な白板紙原紙Ｐを詳細に説明する。
【００４７】
本発明の実施形態に係るたばこ入れ原紙において、たばこ入れの表面（前面；図３におけるＢに該当する。）は、８００〜１５００の微細な網目構造を有する鉱物原料である重質炭酸カルシウム５０〜８０質量％と、粘土１０〜２０質量％と、接着剤１０〜１５質量％と、分散剤０．０４〜０．１質量％と、軟玉１〜３０質量％と、黄土１〜３０質量％と、イライト１〜３０質量％とを満遍なく攪拌して得られる遠赤外線薬品により塗工（コート）される。また、たばこ入れの裏面（後面；図３におけるＡに該当する。）は、８００〜１５００の微細な網目構造を有する鉱物原料である重質炭酸カルシウム５０〜８０質量％と、粘土１０〜２０質量％と、接着剤１０〜１５質量％と、分散剤０．０４〜０．１質量％と、軟玉１〜３０質量％と、黄土１〜３０質量％と、イライト１〜３０質量％とを満遍なく攪拌して得られる遠赤外線薬品により塗工（コート）される。したがって、本発明の実施形態に係るたばこ入れ原紙を用いたたばこ入れは、遠赤外線を放射するように製作される。
【００４８】
すなわち、たばこ入れＫの表面（前面；Ｂ）と裏面（後面；Ａ）は遠赤外線薬品により塗工される。もちろん、上記遠赤外線薬品とは、８００〜１５００の微細な網目構造を有する鉱物原料である重質炭酸カルシウム５０〜８０質量％と、粘土１０〜２０質量％と、分散剤０．０４〜０．１質量％と、接着剤１０〜１５質量％と、軟玉１〜３０質量％と、黄土１〜３０質量％と、イライト１〜３０質量％とを満遍なく攪拌して得られる薬品である。
【００４９】
また、本発明の実施形態に係るたばこ入れＫには、上述の如き割合にて攪拌されて得られる遠赤外線薬品が用いられ、これをその表面と裏面に塗工することが好ましい。
【００５０】
本発明の特徴を重ねて説明すると、第１の塗工部２００と第２の塗工部２２０においては、上記の遠赤外線放出鉱物を原紙Ｐに塗工してたばこ入れの内外部に放射率９０％以上の効果を出させ、最終品としてのたばこ入れから放射される遠赤外線により内部のたばこの有害物質を純化させる効果を奏する。
【００５１】
さらに、本願出願人が、本発明の実施形態に係る遠赤外線薬品の適用原紙Ｐを、韓国遠赤外線協会及び韓国建築材試験研究院に試験依頼をした結果、表１、表２、図４、図５に示すような実験結果が得られた。
【００５２】
【表１】
2007231502.tif 000003
【００５３】
【表２】
2007231502.tif 000004
【００５４】
ここで、表１は、機能性を有する上質な白板紙遠赤外線物質の塗工時における遠赤外線放射率の測定値（測定結果）である。また、表２は、たばこ入れの加工条件別の遠赤外線放射率の測定結果（実際の製品使用時までの加工条件により測定された放射率値）である。
【００５５】
また、図４及び図５は、放射率測定グラフであり、人間に最も有効な影響を及ぼす６〜２０マイクロ帯の遠赤外線波長範囲における放射率を示すグラフである。
【００５６】
このとき、遠赤外線放射率の測定検査とは、放射式ＦＴ−ＩＲを用いて同じエネルギーを与えたとき、標準輻射体（黒体）に比べてどれだけのエネルギーを再放出できるかを測定することであり、放射率は、黒体と比較した比率値である。
【００５７】
上記の結果より、本発明によるたばこ入れ原紙の機能性化を測定する尺度である遠赤外線放射率が安定的で且つ有効な値を示していることが理解できる。
【００５８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５９】
【図１】従来の上質な白板紙原紙の製造工程、及びこれを用いたたばこ入れの概略製造工程を示す説明図である。
【図２】本発明の実施形態に係る機能性を有する上質な白板紙原紙の製造装置において行われる遠赤外線放射物質の塗工工程を示す説明図である。
【図３】本発明の実施形態に係るたばこ入れを示す説明図である。
【図４】本発明の実施形態に係る原紙を測定した結果を示す第１の説明図である。
【図５】本発明の実施形態に係る原紙を測定した結果を示す第２の説明図である。
【符号の説明】
【００６０】
１００    塗工工程
２００    第１の塗工部
２１０    第１の乾燥部
２２０    第２の塗工部
２３０    第２の乾燥部
２４０    第３の塗工部
２５０    第３の乾燥部
【図１】
2007231502.tif 000005
【図２】
2007231502.tif 000006
【図３】
2007231502.tif 000007
【図４】
2007231502.tif 000008
【図５】
2007231502.tif 000009